(57)【要約】【課題】優れた接着性能を備える水性接着剤組成物を提供する。【解決手段】カチオン基を含有する水溶性高分子とエピハロヒドリンを反応させて得られた水溶性高分子と、カチオン基を含有しない水溶性高分子、該水溶性高分子の水溶液、カチオン基を含有しない水性ラテックス、カチオン基を含有しない水性エマルジョンからなる群から選択される少なくとも１種のカチオン基を含有しない水性高分子を含む主剤と、イソシアネート化合物を含む硬化剤と、エポキシ化合物とを含む。前記カチオン基を含有する水溶性高分子は、第一級アミン、第二級アミン、第三級アミンまたはその塩を含有する水溶性高分子である。前記エポキシ化合物は、エピハロヒドリンをポリアミンまたはポリアミドと反応させて得られたポリアミドエポキシ化合物または、分子内にエポキシ基を２個以上含有するエポキシ化合物である。【選択図】  なし【特許請求の範囲】
【請求項１】
カチオン基を含有する水溶性高分子とエピハロヒドリンとを反応させて得られた水溶性高分子と、
カチオン基を含有しない水溶性高分子、該水溶性高分子の水溶液、カチオン基を含有しない水性ラテックス、カチオン基を含有しない水性エマルジョンからなる群から選択される少なくとも１種のカチオン基を含有しない水性高分子とを含む主剤と、
イソシアネート化合物を含む硬化剤と、
エポキシ化合物とを含むことを特徴とする水性接着剤組成物。
【請求項２】
請求項１記載の水性接着剤組成物において、前記カチオン基を含有する水溶性高分子は、第一級アミン、第二級アミン、第三級アミンまたはその塩を含有する水溶性高分子であることを特徴とする水性接着剤組成物。
【請求項３】
請求項１または請求項２記載の水性接着剤組成物において、前記イソシアネート化合物は、ポリメチレンポリフェニルポリイソシアネートと４，４’−ジフェニルメタンジイソシアネートとの混合物であることを特徴とする水性接着剤組成物。
【請求項４】
請求項１乃至請求項３記載の水性接着剤組成物において、前記エポキシ化合物は、エピハロヒドリンをポリアミンまたはポリアミドと反応させて得られたポリアミドエポキシ化合物または、分子内にエポキシ基を２個以上含有するエポキシ化合物であることを特徴とする水性接着剤組成物。
【発明の詳細な説明】
【技術分野】
【０００１】
本発明は、水性接着剤組成物に関するものである。
【背景技術】
【０００２】
従来、水性高分子であるポリビニルアルコール樹脂を用いた接着剤組成物が広く用いられている。前記ポリビニルアルコール樹脂は、繊維素に対して極めて優れた接着性を備えているが、耐水性、耐熱性に劣る。そこで、前記ポリビニルアルコール樹脂に、尿素−ホルムアルデヒド樹脂、レゾルシノール−ホルムアルデヒド樹脂、メラミン−ホルムアルデヒド樹脂等のホルムアルデヒド樹脂を配合して、耐水性、耐熱性を付与したホルムアルデヒド樹脂系接着剤組成物が知られている。
【０００３】
ところが、前記ホルムアルデヒド樹脂系接着剤組成物は、該ホルムアルデヒド樹脂に起因する遊離のホルムアルデヒドが残存している。このため、前記ホルムアルデヒド樹脂系接着剤組成物を用いて接着した製品からは該ホルムアルデヒドが放出され、シックハウス症候群、化学物質過敏症等の原因になるとの問題がある。
【０００４】
前記問題を解決するために、本出願人は、カチオン基を含有しない水溶性高分子水溶液、カチオン基を含有しない水性ラテックス、カチオン基を含有しない水性エマルジョン等のカチオン基を含有しない水性高分子に、カルボン酸基を含有する高分子とアルキレンイミンとを反応させ、酸性化した、酸性化アミノエチル化ビニルインターポリマーを含む接着剤組成物を提案している（特許文献１参照）。前記接着剤組成物によれば、ホルムアルデヒド樹脂を含まないので、前記シックハウス症候群、化学物質過敏症等を起こすことがない。
【０００５】
しかしながら、前記カチオン基を含有しない水性高分子に、カルボン酸基を含有する高分子とアルキレンイミンとを反応させ、酸性化した、酸性化アミノエチル化ビニルインターポリマーを配合してなる前記接着剤組成物は、十分な接着力を得ることができないことがあり、さらに改善が望まれる。
【特許文献１】特開平１−１６１０７７号公報
【発明の開示】
【発明が解決しようとする課題】
【０００６】
本発明は、かかる事情に鑑み、優れた接着性能を備える水性接着剤組成物を提供することを目的とする。
【課題を解決するための手段】
【０００７】
かかる目的を達成するために、本発明の水性接着剤組成物は、カチオン基を含有する水溶性高分子とエピハロヒドリンとを反応させて得られた水溶性高分子と、カチオン基を含有しない水溶性高分子、該水溶性高分子の水溶液、カチオン基を含有しない水性ラテックス、カチオン基を含有しない水性エマルジョンからなる群から選択される少なくとも１種のカチオン基を含有しない水性高分子とを含む主剤と、イソシアネート化合物を含む硬化剤と、エポキシ化合物とを含むことを特徴とする。
【０００８】
本発明の水性接着剤組成物では、前記主剤が前記カチオン基を含有する水溶性高分子とエピハロヒドリンを反応させて得られた水溶性高分子を含むことにより、優れた強度を備える接着層を得ることができる。そして、前記接着層に、硬化剤として前記イソシアネート化合物を作用させることにより、該接着層を硬化させ、優れた接着性能を得ることができる。このとき、本発明の水性接着剤組成物によれば、前記接着層に、前記エポキシ化合物を作用させることにより、該接着層の凝集力を高めることができ、さらに、優れた接着性能を得ることができる。
【０００９】
本発明の水性接着剤組成物において、前記エピハロヒドリンと反応するカチオン基を含有する水溶性高分子は、前記接着層の強度を優れたものとするために、第一級アミン、第二級アミン、第三級アミンまたはその塩を含有する水溶性高分子であることが好ましい。
【００１０】
また、本発明の水性接着剤組成物において、前記硬化剤となるイソシアネート化合物は、前記接着層を硬化させ、優れた接着性能を得るために、ポリメチレンポリフェニルポリイソシアネートと４，４’−ジフェニルメタンジイソシアネートとの混合物であることが好ましい。
【００１１】
また、本発明の水性接着剤組成物において、前記エポキシ化合物は、前記接着層の凝集力を高めるために、エピハロヒドリンをポリアミンまたはポリアミドと反応させて得られたポリアミドエポキシ化合物または、分子内にエポキシ基を２個以上含有するエポキシ化合物であることが好ましい。
【発明を実施するための最良の形態】
【００１２】
次に、本発明の実施の形態についてさらに詳しく説明する。
【００１３】
本実施形態の水性接着剤組成物は、カチオン基を含有する水溶性高分子とエピハロヒドリンとを反応させて得られた水溶性高分子と、カチオン基を含有しない水溶性高分子、該水溶性高分子の水溶液、カチオン基を含有しない水性ラテックス、カチオン基を含有しない水性エマルジョンからなる群から選択される少なくとも１種のカチオン基を含有しない水性高分子とを含む主剤と、イソシアネート化合物を含む硬化剤と、エポキシ化合物とを含む。
【００１４】
前記カチオン基として示される化学構造は、アミノ基である第１〜第３級アミンもしくはその塩またはアミノ基である第４級アンモニウム塩である。
【００１５】
前記エピハロヒドリンと反応する前記カチオン基を含有する水溶性高分子は、第一級アミン、第二級アミン、第三級アミンまたはその塩を含有する水溶性高分子であり、アリルアミンの重合体、カチオン基を含有する不飽和単量体またはその塩の重合体、カチオン基を含有する不飽和単量体と水溶性のエチレン性不飽和単量体との共重合体を挙げることができる。
【００１６】
前記アリルアミンの重合体としては、アリルアミンを重合した側鎖に第一級アミンを有するポリアリルアミン、側鎖の第一級アミンの2分子を反応させた側鎖に第二級アミンを有するポリジアリルアミン、ポリアリルアミンの側鎖の第一級アミンまたはポリジアリルアミンの側鎖の第二級アミンと酸との中和塩、ポリアリルアミンの側鎖の第一級アミンをメトキシカルボニル化またはメチルカルボニル化した第二級アミン、該第二級アミンをアルキル化剤で第三級化した第三級アミン、該第三級アミンと酸との中和塩、該第三級アミンをアルキル化剤で第四級化した第四級アンモニウム塩を挙げることができる。
【００１７】
前記中和塩を形成する酸としては、塩酸、硫酸、硝酸、リン酸、酢酸、プロピオン酸、酪酸、マロン酸、コハク酸、乳酸、ベンゼンスルホン酸等を挙げることができる。また、前記アルキル化剤としては、メチルクロライド、メチルブロマイド、ベンジルクロライド、エピクロルヒドリン、ジメチル硫酸、ジエチル硫酸、エチレンオキサイド等を挙げることができる。
【００１８】
前記アリルアミンの重合体またはその塩として、好ましくはポリアリルアミン、ポリアリルアミン塩酸塩、ポリアリルアミン硫酸塩、ポリジアリルアミン塩酸塩を挙げることができる。
【００１９】
また、前記アリルアミンの重合体として、本実施形態の水性接着剤組成物の接着性能を損なわない範囲で、ジアリルアミン塩酸塩とマレイン酸の共重合体、ジアリルアミンアミド硫酸塩とマレイン酸の共重合体、ジアリルジメチルアンモニウムとマレイン酸と二酸化硫黄の共重合体等の両性のポリジアリルアミンを用いることもできる。
【００２０】
前記カチオン基を含有する不飽和単量体またはその塩としては、プロピルアミノエチル（メタ）アクリレート、ｔ-ブチルアミノエチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、２−ヒドロキシ−３−（メタ）アクリロイルオキシプロピルジメチルアミン、ジメチルアミノメチル（メタ）アクリルアミド、ジエチルアミノメチル（メタ）アクリルアミド、ジメチルアミノプロピル（メタ）アクリルアミド、ジエチルアミノプロピル（メタ）アクリルアミド、１，３−ジメチル−３−（メタ）アクリルアミドブチルジメチルアミン、アリルジメチルアミン、ジアリルメチルアミンなどのエチレン性不飽和結合含有アミンと、該エチレン性不飽和結合含有アミンと酸との中和塩や、エチレン性不飽和結合含有第三級アミンをアルキル化剤で第四級化した第四級アンモニウム塩を挙げることができる。
【００２１】
前記中和塩を形成する酸としては、塩酸、硫酸、硝酸、リン酸、酢酸、プロピオン酸、酪酸、マロン酸、コハク酸、乳酸、ベンゼンスルホン酸等を挙げることができる。また、前記アルキル化剤としては、メチルクロライド、メチルブロマイド、ベンジルクロライド、ジメチル硫酸、ジエチル硫酸、エチレンオキサイド等を挙げることができる。
【００２２】
前記カチオン基を含有する不飽和単量体またはその塩と共重合体を形成する前記水溶性のエチレン性不飽和単量体としては、アクリルアミド、メタアクリルアミド、２−ヒドロキシエチルアクリレート、２−ヒドロキシエチルメタアクリレートを挙げることができる。
【００２３】
また、前記カチオン基を含有する不飽和単量体と前記水溶性のエチレン性不飽和単量体との共重合体は、水溶性を損なわない範囲で上記以外のエチレン性不飽和単量体用いることもできる。水溶性を損なわない範囲で用いられるエチレン性不飽和単量体としては、エチレン、イソブチレン、アクリロニトリル、メタクリロニトリル、エチルビニルエーテル、ブチルビニルエーテル、塩化ビニル、臭化ビニル、フッ化ビニル、塩化ビニリデン、フッ化ビニリデン、テトラフルオロエチレン、ビニルスルホン酸ナトリウム、アリルスルホン酸ナトリウムを挙げることができる。
【００２４】
前記エピハロヒドリンとしては、エピクロルヒドリン、エピブロムヒドリン等を挙げることができる。工業的には、エピクロルヒドリンを好適に用いることができる。
【００２５】
前記カチオン基を含有する水溶性高分子と前記エピハロヒドリンとの反応においては、第一級アミンを含有する水溶性高分子と前記エピハロヒドリンとの反応はエポキシ基が重合する可能性が高く、第二級アミン、第三級アミンを第四級化した第四級アンモニウム塩を含有する水溶性高分子と前記エピハロヒドリンとの反応においては、第四級アンモニウム塩とエポキシ基との反応性が低い、。よって、前記カチオン基を含有する水溶性高分子と前記エピハロヒドリンとの反応においては、カチオン基として、第一級アミンの塩、第二級アミン、第三級アミンまたはその塩を含有する水溶性高分子をエピハロヒドリンと反応させることが好ましい。
【００２６】
また、前記カチオン基を含有する水溶性高分子と前記エピハロヒドリンとの反応において、前記カチオン基を含有する水溶性高分子のカチオン基に対する前記エピハロヒドリンのエポキシ基のモル比率を等モル以下とすることで、生成する水溶性高分子にカチオン基を残すことが好ましい。また、反応温度は通常０〜７０℃で、好ましくは１０〜７０℃である。また、反応時間は１〜４８時間程度である。また、反応溶媒としては有機溶媒を使用できるが、工業的には水を使用することが好ましい。
【００２７】
また、前記カチオン基を含有する水溶性高分子と前記エピハロヒドリンとの反応において、その反応を損なわない範囲で、前記カチオン基を含有する水溶性高分子と共に、水溶性高分子、該水溶性高分子の水溶液、水性ラテックス、水性エマルジョン等の水性高分子を用いることができる。
【００２８】
前記カチオン基を含有する水溶性高分子とエピハロヒドリンを反応させて得られた水溶性高分子は、いずれか１種を単独で、または２種以上混合して用いることができる。
【００２９】
本実施形態の水性接着剤組成物は、前記主剤として、前記カチオン基を含有する水溶性高分子とエピハロヒドリンを反応させて得られた水溶性高分子と共に、カチオン基を含有しない水性高分子を用いる。前記カチオン基を含有しない水性高分子としては、カチオン基を含有しない水溶性高分子、該水溶性高分子の水溶液、カチオン基を含有しない水性ラテックス、カチオン基を含有しない水性エマルジョンからなる群から選択される少なくとも１種を用いることができる。
【００３０】
前記カチオン基を含有しない水溶性高分子としては、ポリビニルアルコール、アセトアセチル化ポリビニルアルコール、アニオン化ポリビニルアルコール、澱粉、アニオン化澱粉、蛋白質、ヒドロキシエチルセルロース等のセルロース誘導体、ポリアクリル酸ソーダ、ポリアクリルアミド、マレイン酸イミド共重合体等を挙げることができる。前記カチオン基を含有しない水溶性高分子は、水に溶解してそれ自体の水溶液としてもよい。
【００３１】
また、前記カチオン基を含有しない水性ラテックスまたは、前記カチオン基を含有しない水性エマルジョンとしては、スチレン、ブタジエン、アクリルアミド、アクリロニトリル、クロロプレン、１，３−ヘキサジエン、イソプレン、イソブテン、アクリル酸エステル、メタクリル酸エステル、酢酸ビニル、プロピオン酸ビニル、エチレン、塩化ビニル、塩化ビニリデン、エチルビニルエーテルからなる群から選ばれる１種の化合物の水性ラテックスまたは水性エマルジョン、または前記群から選ばれる共重合可能な２種以上の不飽和単量体からなる水性ラテックスまたは水性エマルジョンを挙げることができる。
【００３２】
また、前記水性ラテックスまたは、前記水性エマルジョンは、本実施形態の水性接着剤組成物の接着性能を損なわない範囲で、反応性基を備えた不飽和単量体と共重合させることもできる。前記反応性基を備えた不飽和単量体としては、Ｎ−メチロール基、Ｎ−アルコキシメチル基、水酸基、カルボキシル基、酸無水物基からなる群から選ばれた少なくとも１種の反応性基を備える不飽和単量体を挙げることができる。
【００３３】
前記主剤は、本実施形態の水性接着剤組成物の接着性能を損なわない範囲で、さらに、充填剤と、その分散剤等を含んでいてもよい。前記充填剤としては、小麦粉、大豆粉、血粉、木粉、クルミ殻粉等の有機系充填剤、クレー、カオリン、ゼオライト、炭酸カルシウム、タルク、シリカ、酸化アルミニウム等の無機系充填剤等を挙げることができる。前記充填剤は、そのいずれか１種を単独で、または２種以上を混合して用いることができる。
【００３４】
前記充填剤の分散剤としては、メタリン酸ナトリウム、リン酸二水素アンモニウム等の無機系分散剤、ドデシルベンゼンスルホン酸ナトリウム等の高分子系分散剤、第四級アンモニウム塩を含むカチオン系分散剤等を挙げることができる。前記充填剤の分散剤は、そのいずれか１種を単独で、または２種以上を混合して用いることができる。
【００３５】
本実施形態の水性接着剤組成物は、前記主剤の全量に対して、前記カチオン基を含有する水溶性高分子とエピハロヒドリンを反応させて得られた水溶性高分子を、固形分として０．１〜２０重量％の範囲で含んでいることが好ましい。前記カチオン基を含有する水溶性高分子とエピハロヒドリンを反応させて得られた水溶性高分子の含有量が、固形分として前記主剤の全量に対して、０．１重量％未満であるときには、接着層の強度を上げる効果が不十分となり、十分な接着性能が得られないことがある。また、前記カチオン基を含有する水溶性高分子とエピハロヒドリンを反応させて得られた水溶性高分子の含有量が、固形分として前記主剤の全量に対して２０重量％を超えるときには、保存安定性が低減することがある。
【００３６】
本実施形態の水性接着剤組成物は、カチオン基を含有しない水性エマルジョンあるいは、カチオン基を含有しない水性ラテックスに、前記カチオン基を含有する水溶性高分子とエピハロヒドリンを反応させて得られた水溶性高分子の水溶液を混合することにより、前記主剤に含まれる前記カチオン基を含有する水溶性高分子とエピハロヒドリンを反応させて得られた水溶性高分子の固形分の割合を容易に調整することができる。
【００３７】
前記硬化剤に用いる前記イソシアネート化合物としては、例えば、ヘキサメチレンジイソシアネート、イソホロンジイソシアネート（ＩＰＤＩ）、フェニレンジイソシアネート、シクロヘキシルジイソシアネート、４，４’−ジシクロヘキシルメタンジイソシアネート、水添キシリレンジイソシアネート、水添トリメチルキシリレンジイソシアネート、２−メチルペンタン−１，５−ジイソシアネート、３−メチルペンタン−１，５−ジイソシアネート、２，２，４−トリメチルヘキサメチレン−１，６−ジイソシアネート、２，４，４−トリメチルヘキサメチレン−１，６−ジイソシアネート、４，４−ジベンジルジイソシアネート、１，５−ナフチレンジイソシアネート、パラフェニレンジイソシアネート、２，４−トリレンジイソシアネート、２，６−トリレンジイソシアネート、２，４−トリレンジイソシアネートと２，６−トリレンジイソシアネートとの混合物、テトラメチルキシリレンジイソシアネート、４，４−ジフェニルエーテルジイソシアネート、２，２’−ジフェニルメタンジイソシアネート、２，４’−ジフェニルメタンジイソシアネート、４，４’−ジフェニルメタンジイソシアネート、１，３−キシリレンジイソシアネート、１，４−キシリレンジイソシアネート、１，３−キシリレンジイソシアネートと１，４−キシリレンジイソシアネートとの混合物、ポリメチレンポリフェニルポリイソシアネート等を挙げることができる。
【００３８】
前記イソシアネート化合物の例としては、さらに、ポリメチレンポリフェニルポリイソシアネート単量体から誘導されたダイマー、トリマー、ビューレット体、炭酸ガスとポリメチレンポリフェニルポリイソシアネート単量体とから得られる２，４，６−オキサジリジントリオン環を有するポリイソシアネートを挙げることができる。また、前記イソシアネート化合物は、エチレングリコール、プロピレングリコール、ブチレングリコール、へキシレングリコール、ネオペンチルグリコール、シクロヘキサンジメタノール等の低分子量ポリオールとポリイソシアネートとの付加体、或いはポリエステルポリオール、ポリエーテルポリオール等とポリイソシアネートとの高分子ポリオール等との付加体等のＮＣＯ末端化合物及び、これらの２種以上の混合物であってもよい。
【００３９】
前記イソシアネート化合物は、いずれか１種を単独で、または２種以上混合して用いることができる。前記２種以上のイソシアネート化合物の混合物としては、例えば、ポリメチレンポリフェニルポリイソシアネートと４，４’−ジフェニルメタンジイソシアネートとの混合物を好適に用いることができる。
【００４０】
本実施形態の水性接着剤組成物は、前記主剤１００重量部に対して、前記硬化剤である前記イソシアネート化合物を、固形分として０．５〜８０重量部の範囲で含んでいることが好ましい。前記イソシアネート化合物の含有量が、固形分として水性接着剤組成物１００重量部に対して０．５重量部未満であるときには、接着層を硬化させる効果が不十分となり、十分な接着性能が得られないことがある。また、前記イソシアネート化合物の含有量が、固形分として水性接着剤組成物１００重量部に対して８０重量部を超えるときには、前記主剤と均一に混合できないことがあり、安定した接着性能が得られないことがある。
【００４１】
本実施形態の水性接着剤組成物は、その接着性能を損なわない範囲で、前記イソシアネート化合物以外の硬化剤を含んでいてもよい。
【００４２】
前記エポキシ化合物は、エピハロヒドリンをポリアミンまたはポリアミドと反応させて得られたポリアミドエポキシ化合物または、分子内にエポキシ基を２個以上含有するエポキシ化合物であることが好ましい。
【００４３】
前記エピハロヒドリンとしては、エピクロルヒドリン、エピブロムヒドリン等を挙げることができる。工業的には、エピクロルヒドリンを好適に用いることができる。
【００４４】
前記ポリアミンまたはポリアミドは、二塩基性カルボン酸系化合物とポリアルキレンポリアミン類とを重縮合反応させて得られる。
【００４５】
前記二塩基性カルボン酸系化合物としては、ジカルボン酸と、そのエステルまたは、その酸無水物等の誘導体を挙げることができる。前記ジカルボン酸としては、マロン酸、コハク酸、グルタル酸、アジピン酸、セバシン酸等の脂肪族ジカルボン酸、フタル酸、イソフタル酸、テレフタル酸等の芳香族ジカルボン酸、マロン酸ジエチル、アジピン酸ジメチル等のエステル、無水コハク酸、無水グルタル酸等の酸無水物を挙げることができる。前記ジカルボン酸はその１種を単独で用いてもよいし、２種類以上を混合して用いてもよい。工業的には、アジピン酸を特に好適に用いることができる。
【００４６】
前記ポリアルキレンポリアミン類としては、ジエチレントリアミン、トリエチレンテトラミン、テトラエチレンペンタミン、イミノビスプロピルアミン、３−アザヘキサン１，６−ジアミン、４，７−ジアザデカン−１，１０−ジアミン等を挙げることができる。前記ポリアルキレンポリアミン類はその１種を単独で用いてもよいし、２種類以上を混合して用いてもよい。工業的には、ジエチレントリアミンまたはトリエチレンテトラミンを好適に用いることができる。
【００４７】
前記分子内にエポキシ基を２個以上含有するエポキシ化合物としては、分子内にエポキシ基を２個含有する２官能エポキシ化合物、分子内にエポキシ基を４個含有する４官能エポキシ化合物、エポキシ基含有エチレン性不飽和単量体と共重合可能な不飽和単量体との共重合体の分散液である多官能エポキシ化合物、エポキシ基含有エチレン性不飽和単量体を天然ゴムラテックスにグラフト重合させることにより得られる多官能エポキシ化合物を挙げることができる。
【００４８】
前記分子内にエポキシ基を２個含有する２官能エポキシ化合物としては、ネオペンチルグリコールジグリシジルエーテル、１，６ヘキサンジオールジグリシジルエーテル、ヘキサヒドロフタル酸ジグリシジルエステル、プロピレングリコールジグリシジルエーテル、トリプロピレングリコールジグリシジルエーテル、ポリプロピレングリコールジグリシジルエーテル、ジエチレングリコールジグリシジルエーテル、ポリエチレングリコールジグリシジルエーテル等、また、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラックＡ型エポキシ樹脂、ビスフェノールＡノボラック型エポキシ樹脂、ビスフェノールＦノボラック型エポキシ樹脂、脂環式エポキシ樹脂、グリシジルエステル型エポキシ樹脂、グリシジルアミン型エポキシ樹脂、ヒダントイン型エポキシ樹脂、イソシアネート型エポキシ樹脂、レゾルシン型エポキシ樹脂、それらのハロゲン化物、水素添加物等を挙げることができる。
【００４９】
また、分子内にエポキシ基を４個含有するエポキシ化合物としては、第３級アミノ窒素原子を有する４官能エポキシ化合物である、Ｎ，Ｎ，Ｎ’，Ｎ’−テトラグリシジル−ｍ−キシレンジアミン、Ｎ，Ｎ，Ｎ’，Ｎ’−テトラグリシジルエチレンジアミン、Ｎ，Ｎ，Ｎ’，Ｎ’−テトラグリシジルヘキサメチレンジアミン、１，３−ビス（Ｎ，Ｎ−ジグリシジルアミノメチル）シクロヘキサン、１−（Ｎ，Ｎ−ジグリシジルアミノメチル）１，５，５−トリメチル−３−（Ｎ，Ｎ−ジグリシジルアミノ）シクロヘキサン、Ｎ，Ｎ，Ｎ’，Ｎ’−テトラグリシジル−１，４−フェニレンジアミン、（Ｎ，Ｎ，Ｎ’，Ｎ’−テトラグリシジル）ジアミノトルエン、Ｎ，Ｎ，Ｎ’，Ｎ’−テトラグリシジル−１，３−キジレンジアミン、そのハロゲン２置換体、ビス（Ｎ，Ｎ−ジグリシジルアミノフエノール）スルホン、４’−（Ｎ，Ｎ−ジグリシジルアミノ）ベンゼンスルホン酸の４’−（Ｎ，Ｎ−ジグリシジルアミノ）フェニルエステル、ビス（Ｎ，Ｎ−ジグリシジルアミノトリメチレン）アルキレングリコールを挙げることができる。
【００５０】
また、エポキシ基含有エチレン性不飽和単量体と共重合可能な不飽和単量体との共重合体の分散液である多官能エポキシ化合物に用いられる前記エポキシ基含有エチレン性不飽和単量体としては、グリジルメタアクリレート、グリジルアクリレート、Ｎ-グリジルメタアクリルアミド、Ｎ-グリジルアクリルアミド等を挙げることができる。
【００５１】
また、前記エポキシ基含有エチレン性不飽和単量体と共重合可能な前記不飽和単量体として、水溶性のエチレン性不飽和単量体としては、アクリルアミド、メタアクリルアミド、２−ヒドロキシエチルアクリレート、２−ヒドロキシエチルメタアクリレート等を挙げることができ、非水溶性のエチレン性不飽和単量体としては、酢酸ビニル、プロピオン酸ビニル、エチレン、イソブチレン、塩化ビニル、塩化ビニリデン、臭化ビニル、臭化ビニリデン、フッ化ビニル、フッ化ビニリデン、テトラフルオロエチレン、ビニルスルホン酸ナトリウム、アリルスルホン酸ナトリウム、エチルビニルエーテル、ブチルビニルエーテル、スチレン、スチレン誘導体、ブタジエン、アクリロニトリル、メタクリロニトリル、クロロプレン、１，３−ヘキサジエン、イソプレン、イソブテン、アクリル酸エステル、メタクリル酸エステル等を挙げることができる。
【００５２】
前記エポキシ化合物は、いずれか１種を単独で用いることもでき、または２種以上混合して用いることもできる。
【００５３】
本実施形態の水性接着剤組成物は、前記主剤１００重量部に対して、前記エポキシ化合物を、固形分として０．１〜１８重量部の範囲で含むことが好ましい。前記エポキシ化合物の含有量が、前記主剤１００重量部に対して、固形分として０．１重量部未満であるときには、接着層の凝集力を上げる効果が不十分となり、十分な接着性能が得られないことがある。また、前記分子内にエポキシ基を２個以上含有するエポキシ化合物の含有量が、前記主剤１００重量部に対して、固形分として１８重量部を超えるときには、前記主剤と均一に混合できないことがあり、安定した接着性能が得られないことがある。
【００５４】
本実施形態の水性接着剤組成物は、その接着性能を損なわない範囲で、さらに添加剤を含んでいてもよい。前記添加剤としては、例えば、高分子分散剤、アニオン系分散剤、ノニオン系分散剤、カチオン系分散剤、ポリカルボン酸塩系の分散剤、ヘキサメタリン酸ソーダ等の分散剤、消泡剤、防腐剤、防火剤、防蟻剤、防カビ剤、防虫剤、整泡剤、起泡剤、防錆剤、湿潤剤、濡れ性改質剤等を挙げることができる。
【００５５】
本実施形態の水性接着剤組成物は、例えば、まず前記主剤を調製し、該主剤に前記エポキシ化合物を添加、混合し、さらに、前記イソシアネート化合物を含む硬化剤を添加し、混合することにより、調製、製糊する。前記主剤は、例えば、前記カチオン基を含有する水溶性高分子とエピハロヒドリンを反応させて得られた水溶性高分子と、少なくとも１種のカチオン基を含有しない水性高分子とに、前記充填剤と、該充填剤の分散剤を添加して、混合することにより調製する。
【００５６】
前記イソシアネート化合物を含む硬化剤は、本実施形態の水性接着剤組成物を被着材に塗布する直前に、前記主剤に添加、混合することが好ましい。一方、前記エポキシ化合物は、予め前記主剤に添加、混合しておいてもよいが、この場合には前記主剤の保存安定性が低減することがある。
【００５７】
本実施形態の水性接着剤組成物は、優れた接着力を備え、該接着力を、長期に亘って維持することができる。従って、本実施形態の水性接着剤組成物は、合板、ＬＶＬ、突板、化粧板、集成材、パーティクルボード等の木質繊維板、家具、建具、運動具その他の木工製品製造用の木材用接着剤として好適に用いることができる。さらに、本実施形態の水性接着剤組成物は、ホルムアルデヒド、アセトアルデヒドと反応するので、ホルムアルデヒド樹脂系接着剤組成物で製造した基材との木材用接着剤として好適に用いることができる。
【００５８】
また、本実施形態の水性接着剤組成物は、木材同士の他、木材と異種の素材とを接着する場合にも適用することができる。前記異種の素材としては、段ボール、紙、布、金属、陶磁器、ガラス、木毛板、プラスチック板（塩化ビニル樹脂板、ＡＢＳ板、ＦＲＰ板、スチレン樹脂板等）、無機板（アスベスト、ロックウール等の鉱物質繊維板等）、セメント系無機板（石綿スレート板、パルプセメント板、コンクリート板等）等を挙げることができる。
【００５９】
さらに、本実施形態の水性接着剤組成物は、コーティング用組成物、塗料用組成物、セメント混和剤としても用いることができる。
【００６０】
次に、本発明の実施例と比較例とを示す。
【実施例１】
【００６１】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの０．５重量部、カチオン基を含有しない水溶性高分子水溶液としてポリビニルアルコール（株式会社クラレ製、商品名：ＰＶＡ２２４）を１７．０重量％水溶液としたもの２４．５重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）５０重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００６２】
次に、前記主剤に、ポリアミドエポキシ化合物（星光ＰＭＣ株式会社製、商品名：ＷＳ４０２０、固形分２５重量％）５重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【００６３】
次に、本実施例で得られた水性接着剤組成物について、「ＪＩＳ  Ｋ  ６８０６」に基づいて接着性能を試験した。
【００６４】
前記試験では、含水率６〜８重量％、比重０．７２〜０．７５の１０ｍｍ厚のカバ柾目挽板を被着材とし、該被着材に、本実施例で得られた水性接着剤組成物を２５０ｇ／ｍ２の量で塗布し、開放堆積時間２０℃にて１分以内、閉鎖堆積時間２０℃にて１０分以内、２０℃にて１．２Ｎ／ｃｍ２の圧力で２４時間圧締した後、解圧し、２０℃にて７日間養生したものを試験片とした。そして、前記各試験片の圧縮せん断接着強さを「常態」で測定した。
【００６５】
試験結果は、「ＪＩＳ  Ｋ  ６８０６」に定める試験機により試験片が破断するまでの最大荷重を測定し、実測した接着面積で除した接着強さ（Ｎ／ｃｍ２）で示す。
【００６６】
「ＪＩＳ  Ｋ  ６８０６」に基づく接着性能試験において、「常態」とは試験片作成後、直ちに試験に供するもので、前記試験片作成直後の接着力を示す。また、「木部破断率」とは試験機により試験片が破断した状態であり、木部の破断した割合により、接着力を示す。結果を表１に示す。
【実施例２】
【００６７】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの１重量部、カチオン基を含有しない水溶性高分子水溶液としてポリビニルアルコール（株式会社クラレ製、商品名：ＰＶＡ２２４）を１７．０重量％水溶液としたもの２４重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）５０重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００６８】
次に、前記主剤に、ポリアミドエポキシ化合物（星光ＰＭＣ株式会社製、商品名：ＷＳ４０２０、固形分２５重量％）０．５重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【００６９】
次に、本実施例で得られた水性接着剤組成物について、実施例１と全く同一にして接着性能を試験した。結果を表１に示す。
【実施例３】
【００７０】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの２重量部、カチオン基を含有しない水溶性高分子水溶液としてポリビニルアルコール（株式会社クラレ製、商品名：ＰＶＡ２２４）を１７．０重量％水溶液としたもの２３重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）５０重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００７１】
次に、前記主剤に、ポリアミドエポキシ化合物（星光ＰＭＣ株式会社製、商品名：ＷＳ４０２０、固形分２５重量％）１重量部と、イソシアネート化合物であるポリメチレンポリフェニルポリイソシアネートと４，４’−ジフェニルメタンジイソシアネートとの混合物(住化バイエルウレタン株式会社製、商品名：スミジュール４４Ｖ)１０重量部とを添加、撹絆して水性接着剤組成物を調製、製糊した。
【００７２】
次に、本実施例で得られた水性接着剤組成物について、実施例１と全く同一にして接着性能を試験した。結果を表１に示す。
【実施例４】
【００７３】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの４重量部、カチオン基を含有しない水溶性高分子水溶液としてポリビニルアルコール（株式会社クラレ製、商品名：ＰＶＡ２２４）を１７．０重量％水溶液としたもの２１重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）５０重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００７４】
次に、前記主剤に、ポリアミドエポキシ化合物（星光ＰＭＣ株式会社製、商品名：ＷＳ４０２０、固形分２５重量％）２重量部と、イソシアネート化合物であるポリメチレンポリフェニルポリイソシアネートと４，４’−ジフェニルメタンジイソシアネートとの混合物(住化バイエルウレタン株式会社製、商品名：スミジュール４４Ｖ)１０重量部とを添加、撹絆して水性接着剤組成物を調製、製糊した。
【００７５】
次に、本実施例で得られた水性接着剤組成物について、実施例１と全く同一にして接着性能を試験した。結果を表１に示す。
【実施例５】
【００７６】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの１５重量部、カチオン基を含有しない水溶性高分子水溶液としてポリビニルアルコール（株式会社クラレ製、商品名：ＰＶＡ２２４）を１３．６重量％水溶液としたもの２５重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）３５重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００７７】
次に、前記主剤に、ポリアミドエポキシ化合物（星光ＰＭＣ株式会社製、商品名：ＷＳ４０２０、固形分２５重量％）２０重量部と、イソシアネート化合物であるポリメチレンポリフェニルポリイソシアネートと４，４’−ジフェニルメタンジイソシアネートとの混合物(住化バイエルウレタン株式会社製、商品名：スミジュール４４Ｖ)１０重量部とを添加、撹絆して水性接着剤組成物を調製、製糊した。
【００７８】
次に、本実施例で得られた水性接着剤組成物について、実施例１と全く同一にして接着性能を試験した。結果を表１に示す。
【実施例６】
【００７９】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの２０重量部、カチオン基を含有しない水溶性高分子水溶液としてポリビニルアルコール（株式会社クラレ製、商品名：ＰＶＡ２２４）を１３．６重量％水溶液としたもの２５重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）３０重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００８０】
次に、前記主剤に、ポリアミドエポキシ化合物（星光ＰＭＣ株式会社製、商品名：ＷＳ４０２０、固形分２５重量％）２５重量部と、イソシアネート化合物であるポリメチレンポリフェニルポリイソシアネートと４，４’−ジフェニルメタンジイソシアネートとの混合物(住化バイエルウレタン株式会社製、商品名：スミジュール４４Ｖ)１０重量部とを添加、撹絆して水性接着剤組成物を調製、製糊した。
【００８１】
次に、本実施例で得られた水性接着剤組成物について、実施例１と全く同一にして接着性能を試験した。結果を表１に示す。
【実施例７】
【００８２】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの２５重量部、カチオン基を含有しない水溶性高分子水溶液としてポリビニルアルコール（株式会社クラレ製、商品名：ＰＶＡ２２４）を１７重量％水溶液としたもの２０重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）３０重量部、充填剤として炭酸カルシウム（東洋ファインケミカル株式会社製、商品名：ホワイトンＰ−３０）２５重量部、該充填剤の分散剤としてメタリン酸ナトリウム０．５重量部を混合して主剤を調製した。
【００８３】
次に、前記主剤に、ポリアミドエポキシ化合物（星光ＰＭＣ株式会社製、商品名：ＷＳ４０２０、固形分２５重量％）３０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【００８４】
次に、本実施例で得られた水性接着剤組成物について、実施例１と全く同一にして接着性能を試験した。結果を表１に示す。
【実施例８】
【００８５】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの３０重量部、カチオン基を含有しない水溶性高分子水溶液としてポリビニルアルコール（株式会社クラレ製、商品名：ＰＶＡ２２４）を１７重量％水溶液としたもの２０重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）３０重量部、充填剤として炭酸カルシウム（東洋ファインケミカル株式会社製、商品名：ホワイトンＰ−３０）２０重量部、該充填剤の分散剤としてメタリン酸ナトリウム０．５重量部を混合して主剤を調製した。
【００８６】
次に、前記主剤に、４官能エポキシ化合物である、Ｎ，Ｎ，Ｎ’，Ｎ’−テトラグリシジル−１，３−キシレンジアミン（三菱ガス化学株式会社製、商品名：ＴＥＴＲＡＤ−Ｘ）１５重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【００８７】
次に、本実施例で得られた水性接着剤組成物について、実施例１と全く同一にして接着性能を試験した。結果を表１に示す。
【実施例９】
【００８８】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの４０重量部、カチオン基を含有しない水性エマルジョンとして、エチレン−酢酸ビニル共重合体エマルジョン（電気化学工業株式会社製、商品名：デンカＥＶＡテックス６５、固形分６５．0重量％）４０重量部、充填剤として炭酸カルシウム（東洋ファインケミカル株式会社製、商品名：ホワイトンＰ−３０）２０重量部、該充填剤の分散剤としてメタリン酸ナトリウム０．５重量部を混合して主剤を調製した。
【００８９】
次に、前記主剤に、４官能エポキシ化合物である、Ｎ，Ｎ，Ｎ’，Ｎ’−テトラグリシジル−１，３−キシレンジアミン（三菱ガス化学株式会社製、商品名：ＴＥＴＲＡＤ−Ｘ）２０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【００９０】
次に、本実施例で得られた水性接着剤組成物について、実施例１と全く同一にして接着性能を試験した。結果を表１に示す。
【実施例１０】
【００９１】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの５０重量部、カチオン基を含有しない水性エマルジョンとして、エチレン−酢酸ビニル共重合体エマルジョン（電気化学工業株式会社製、商品名：デンカＥＶＡテックス６５、固形分６５．0重量％）３０重量部、充填剤として炭酸カルシウム（東洋ファインケミカル株式会社製、商品名：ホワイトンＰ−３０）２０重量部、該充填剤の分散剤としてメタリン酸ナトリウム０．５重量部を混合して主剤を調製した。
【００９２】
次に、前記主剤に、４官能エポキシ化合物である、Ｎ，Ｎ，Ｎ’，Ｎ’−テトラグリシジル−１，３−キシレンジアミン（三菱ガス化学株式会社製、商品名：ＴＥＴＲＡＤ−Ｘ）２５重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【００９３】
次に、本実施例で得られた水性接着剤組成物について、実施例１と全く同一にして接着性能を試験した。結果を表１に示す。
〔比較例１〕
本比較例では、カチオン基を含有する水溶性高分子とエピハロヒドリンを反応させて得られた水溶性高分子を全く用いない以外は、実施例５と全く同一にして主剤を調整した。
【００９４】
次に、前記主剤に、エポキシ化合物を全く用いない以外は、実施例１と全く同一にして水性接着剤組成物を調製、製糊した。
【００９５】
次に、本比較例で得られた水性接着剤組成物について、実施例１と全く同一にして接着性能を試験した。結果を表１に示す。
〔比較例２〕
本比較例では、カチオン基を含有する水溶性高分子とエピハロヒドリンを反応させて得られた化合物を全く用いない以外は、実施例５と全く同一にして主剤を調整した。
【００９６】
次に、本比較例で得られた主剤に、イソシアネート化合物と、エポキシ化合物とを全く用いない以外は、実施例１と全く同一にして水性接着剤組成物を調製、製糊した。
【００９７】
次に、本比較例で得られた水性接着剤組成物について、実施例１と全く同一にして接着性能を試験した。結果を表１に示す。
【００９８】
【表１】
2009292926.tif 000002
【００９９】
表１から、カチオン基を含有する水溶性高分子とエピハロヒドリンを反応させて得られた水溶性高分子と、少なくとも１種のカチオン基を含有しない水性高分子とを含む主剤に、イソシアネート化合物からなる硬化剤と、エポキシ化合物とを添加した実施例１〜１０の水性接着剤組成物によれば、主剤にカチオン基を含有する水溶性高分子とエピハロヒドリンを反応させて得られた水溶性高分子を含まないで、さらに、エポキシ化合物も含まない比較例１の水性接着剤組成物または、主剤にカチオン基を含有する水溶性高分子とエピハロヒドリンを反応させて得られた水溶性高分子を含まないで、さらに、イソシアネート化合物とエポキシ化合物とをも含まない比較例２の水性接着剤組成物に比較して、「接着強さ」、「木部破断率」において、特に優れた接着性能を示すことが明らかである。
【０１００】
また、前記実施例１〜１０の水性接着剤組成物は、主剤の全量に対し、カチオン基を含有する水溶性高分子とエピハロヒドリンを反応させて得られた水溶性高分子をその固形分で０．２〜１８．０重量％の範囲で含むことにより、特に優れた接着性能を得ることができることが明らかである。
【０１０１】
また、前記実施例１〜１０の水性接着剤組成物は、前記主剤１００重量部に対し、エポキシ化合物を、その固形分として０．１〜２５．０重量部の範囲で含むことにより、特に優れた接着性能を得ることができることが明らかである。
【０１０２】
また、前記実施例１〜１０の水性接着剤組成物は、エポキシ化合物として、ポリアミドエポキシ化合物（実施例１〜７）または、４官能エポキシ化合物（実施例８〜１０）を含むことにより、特に優れた接着性能を示すことが明らかである。
【実施例１１】
【０１０３】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの０．５重量部、カチオン基を含有しない水溶性高分子水溶液としてポリビニルアルコール（株式会社クラレ製、商品名：ＰＶＡ２２４）を１２．０重量％水溶液としたもの３４．５重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）２５重量部、カチオン基を含有しない水性ラテックスとして、アクリルラテックス(旭化成ケミカルズ株式会社製、商品名：ポリトロンＴ−８２５０、固形分５０重量％)１０重量部、充填剤として炭酸カルシウム（東洋ファインケミカル株式会社製、商品名：ホワイトンＰ−３０）３０重量部、該充填剤の分散剤としてメタリン酸ナトリウム０．５重量部を混合して主剤を調製した。
【０１０４】
次に、前記主剤に、ポリアミドエポキシ化合物（星光ＰＭＣ株式会社製、商品名：ＷＳ４０２０、固形分２５重量％）７重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）０．５重量部とを添加、撹絆して水性接着剤組成物を調製、製糊した。
【０１０５】
次に、本実施例で得られた水性接着剤組成物について、実施例１と全く同一にして接着性能を試験した。結果を表２に示す。
【実施例１２】
【０１０６】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの１重量部、カチオン基を含有しない水溶性高分子水溶液としてポリビニルアルコール（株式会社クラレ製、商品名：ＰＶＡ２２４）を１２．０重量％水溶液としたもの３４重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）２５重量部、カチオン基を含有しない水性ラテックスとして、アクリルラテックス(旭化成ケミカルズ株式会社製、商品名：ポリトロンＴ−８２５０、固形分５０重量％)１０重量部、充填剤として炭酸カルシウム（東洋ファインケミカル株式会社製、商品名：ホワイトンＰ−３０）３０重量部、該充填剤の分散剤としてメタリン酸ナトリウム０．５重量部を混合して主剤を調製した。
【０１０７】
次に、前記主剤に、ポリアミドエポキシ化合物（星光ＰＭＣ株式会社製、商品名：ＷＳ４０２０、固形分２５重量％）７重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１重量部とを添加、撹絆して水性接着剤組成物を調製、製糊した。
【０１０８】
次に、本実施例で得られた水性接着剤組成物について、実施例１と全く同一にして接着性能を試験した。結果を表２に示す。
【実施例１３】
【０１０９】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの２重量部、カチオン基を含有しない水溶性高分子水溶液としてポリビニルアルコール（株式会社クラレ製、商品名：ＰＶＡ２２４）を１１．８重量％水溶液としたもの３３重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）２５重量部、カチオン基を含有しない水性ラテックスとして、アクリルラテックス(旭化成ケミカルズ株式会社製、商品名：ポリトロンＴ−８２５０、固形分５０重量％)１０重量部、充填剤として炭酸カルシウム（東洋ファインケミカル株式会社製、商品名：ホワイトンＰ−３０）３０重量部、該充填剤の分散剤としてメタリン酸ナトリウム０．５重量部を混合して主剤を調製した。
【０１１０】
次に、前記主剤に、ポリアミドエポキシ化合物（星光ＰＭＣ株式会社製、商品名：ＷＳ４０２０、固形分２５重量％）７重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）３重量部とを添加、撹絆して水性接着剤組成物を調製、製糊した。
【０１１１】
次に、本実施例で得られた水性接着剤組成物について、実施例１と全く同一にして接着性能を試験した。結果を表２に示す。
【実施例１４】
【０１１２】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの４重量部、カチオン基を含有しない水溶性高分子水溶液としてポリビニルアルコール（株式会社クラレ製、商品名：ＰＶＡ２２４）を１１．５重量％水溶液としたもの３１重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）２５重量部、カチオン基を含有しない水性ラテックスとして、アクリルラテックス(旭化成ケミカルズ株式会社製、商品名：ポリトロンＴ−８２５０、固形分５０重量％)１０重量部、充填剤として炭酸カルシウム（東洋ファインケミカル株式会社製、商品名：ホワイトンＰ−３０）３０重量部、該充填剤の分散剤としてメタリン酸ナトリウム０．５重量部を混合して主剤を調製した。
【０１１３】
次に、前記主剤に、ポリアミドエポキシ化合物（星光ＰＭＣ株式会社製、商品名：ＷＳ４０２０、固形分２５重量％）１０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）２０重量部とを添加、撹絆して水性接着剤組成物を調製、製糊した。
【０１１４】
次に、本実施例で得られた水性接着剤組成物について、実施例１と全く同一にして接着性能を試験した。結果を表２に示す。
【実施例１５】
【０１１５】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの８重量部、カチオン基を含有しない水溶性高分子水溶液としてポリビニルアルコール（株式会社クラレ製、商品名：ＰＶＡ２２４）を１０．７重量％水溶液としたもの２７重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）２５重量部、カチオン基を含有しない水性ラテックスとして、アクリルラテックス(旭化成ケミカルズ株式会社製、商品名：ポリトロンＴ−８２５０、固形分５０重量％)１０重量部、充填剤として炭酸カルシウム（東洋ファインケミカル株式会社製、商品名：ホワイトンＰ−３０）３０重量部、該充填剤の分散剤としてメタリン酸ナトリウム０．５重量部を混合して主剤を調製した。
【０１１６】
次に、前記主剤に、ポリアミドエポキシ化合物（星光ＰＭＣ株式会社製、商品名：ＷＳ４０２０、固形分２５重量％）１０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）４０重量部とを添加、撹絆して水性接着剤組成物を調製、製糊した。
【０１１７】
次に、本実施例で得られた水性接着剤組成物について、実施例１と全く同一にして接着性能を試験した。結果を表２に示す。
【実施例１６】
【０１１８】
本実施例では、カチオン基を含有する水溶性高分子とエピハロヒドリンを反応させて得られた水溶性高分子として、第二級アミンの塩酸塩とエピクロルヒドリンを反応させて得られた化合物（日東紡績株式会社製、商品名：ＰＡＳ−８８０）を３６．０重量％水溶液としたもの１２重量部、カチオン基を含有しない水溶性高分子水溶液としてポリビニルアルコール（株式会社クラレ製、商品名：ＰＶＡ２２４）を９．６重量％水溶液としたもの２３重量部、カチオン基を含有しない水性エマルジョンとして、エチレン−酢酸ビニル共重合体エマルジョン（住友化学工業株式会社製、商品名：スミカフレックス４００ＨＱ、固形分５５．０重量％）２５重量部、カチオン基を含有しない水性ラテックスとして、アクリルラテックス(旭化成ケミカルズ株式会社製、商品名：ポリトロンＴ−８２５０、固形分５０重量％)１０重量部、充填剤として炭酸カルシウム（東洋ファインケミカル株式会社製、商品名：ホワイトンＰ−３０）３０重量部、該充填剤の分散剤としてメタリン酸ナトリウム０．５重量部を混合して主剤を調製した。
【０１１９】
次に、前記主剤に、ポリアミドエポキシ化合物（星光ＰＭＣ株式会社製、商品名：ＷＳ４０２０、固形分２５重量％）１０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）８０重量部とを添加、撹絆して水性接着剤組成物を調製、製糊した。
【０１２０】
次に、本実施例で得られた水性接着剤組成物について、実施例１と全く同一にして接着性能を試験した。結果を表２に示す。
【０１２１】
【表２】
2009292926.tif 000003
【０１２２】
表２から、前記実施例１１〜１６の水性接着剤組成物は、前記主剤１００重量部に対し、イソシアネート化合物を、その固形分として０．５〜８０．０重量部の範囲で含むことにより、特に優れた接着性能を得ることができることが明らかである。
【実施例１７】
【０１２３】
本実施例では、実施例１５と全く同一にして主剤を調製した。
【０１２４】
次に、前記主剤に、２官能エポキシ化合物である１，６ヘキサンジオールジグリシジルエーテル（阪本薬品工業株式会社製、商品名：ＳＲ−１６Ｈ）３重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）５重量部とを添加、撹絆して水性接着剤組成物を調製、製糊した。
【０１２５】
次に、本実施例で得られた水性接着剤組成物について、実施例１と全く同一にして接着性能を試験した。結果を表３に示す。
【実施例１８】
【０１２６】
本実施例では、実施例１６と全く同一にして主剤を調製した。
次に、前記主剤に、２官能エポキシ化合物である１，６ヘキサンジオールジグリシジルエーテル（阪本薬品工業株式会社製、商品名：ＳＲ−１６Ｈ）３重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）５重量部とを添加、撹絆して水性接着剤組成物を調製、製糊した。
【０１２７】
次に、本実施例で得られた水性接着剤組成物について、実施例１と全く同一にして接着性能を試験した。結果を表３に示す。
【実施例１９】
【０１２８】
本実施例では、実施例１５と全く同一にして主剤を調製した。
【０１２９】
次に、以下のようにして、分子内にエポキシ基を２個以上含有する重合体の分散液として多官能エポキシ化合物を調製した。
【０１３０】
かくはん機、還流冷却器、滴下ロートおよび温度計を取り付けた反応容器に水６７重量部を投入して、反応容器中の温度を８０℃に上げた後、グリシジルメタクリレート（ＧＭＡ）７５重量部、ブチルアクリレート（Ｂｕｔ−Ａ）７５重量部、水１２５重量部、乳化剤（日本乳化剤株式会社製、商品名：ニューコール７０７−ＳＦ、３０重量％水溶液）１０重量部からなるモノマー混合物と、過硫酸アンモニウム５重量％水溶液１５重量部とを別々の滴下槽より２時間かけて滴下した。滴下終了後、反応容器中の温度を８０℃とし、該温度で１時間重合した。得られた分散液の固形分は５０重量％であった。反応後、反応液の粘度をＢ型粘度計で測定したところ、１４０ｍＰａ・ｓであった。また、高速液体クロマトグラムにより、未反応モノマーを定量し転化率を計算したところ、転化率は前記モノマーの全量に対し９８．９％であった。
【０１３１】
次に、前記主剤に、分子内にエポキシ基を２個以上含有するエポキシ化合物として、本実施例で調製した多官能エポキシ化合物の分散液１０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【０１３２】
次に、本実施例で得られた水性接着剤組成物について、実施例１と全く同一にして接着性能を試験した。結果を表３に示す。
【実施例２０】
【０１３３】
本実施例では、実施例１６と全く同一にして主剤を調製した。
【０１３４】
次に、以下のようにして、分子内にエポキシ基を２個以上含有する重合体の分散液として多官能エポキシ化合物を調製した。
【０１３５】
本実施例では、実施例１９のモノマー混合物に代えて、グリシジルメタクリレート（ＧＭＡ）７５重量部、ブチルアクリレート（Ｂｕｔ−Ａ）３７．５重量部、２−ヒドロキシエチルメタクリレート（ＨＥＭＡ）３７．５重量部、水１２５重量部、乳化剤（日本乳化剤株式会社製、商品名；ニューコール７０７−ＳＦ、３０重量％水溶液）１０重量部からなるモノマー混合物を用いた以外は、実施例１９と全く同一にして、重合を行った。得られた分散液の固形分は５０％であった。反応後、反応液の粘度をＢ型粘度計で測定したところ、１６０ｍＰａ・ｓであった。また、高速液体クロマトグラムにより、未反応モノマーを定量し転化率を計算したところ、転化率は前記モノマーの全量に対し９８．３％であった。
【０１３６】
次に、前記主剤に、分子内にエポキシ基を２個以上含有するエポキシ化合物として、本実施例で調製した多官能エポキシ化合物の分散液１０重量部と、イソシアネート化合物であるポリメチレンポリフェニルポリイソシアネートと４，４’−ジフェニルメタンジイソシアネートとの混合物（住化バイエルウレタン株式会社製、商品名：スミジュール４４Ｖ）１０重量部とを添加、撹絆して水性接着剤組成物を調製、製糊した。
【０１３７】
次に、本実施例で得られた水性接着剤組成物について、実施例１と全く同一にして接着性能を試験した。結果を表３に示す。
【０１３８】
【表３】
2009292926.tif 000004
【０１３９】
表３から、実施例１７〜２０の水性接着剤組成物は、エポキシ化合物として２官能エポキシ化合物（実施例１７、１８）、多官能エポキシ化合物（実施例１９、２０）を含むことにより、特に優れた接着性能を示すことが明らかである。